【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
担体と、前記担体上に形成されるコア部と、前記コア部の表面の少なくとも一部を覆うように形成されるシェル部と、を含むコア・シェル構造を有する電極用触媒の製造方法であって、
工程（１）；超純水と、還元剤と、塩素（Ｃｌ）種を含む材料を使用して製造されており蛍光Ｘ線（ＸＲＦ）分析法により測定される塩素（Ｃｌ）種の濃度が予め設定された第１の塩素（Ｃｌ）種の濃度以上の電極用触媒前駆体と、を含む液を、１０℃〜９５℃の範囲で予め設定された少なくとも１段階の設定温度でかつ予め設定された保持時間で保持する第１の工程と、
工程（２）；前記第１の工程の後に得られた液に超純水を添加して、
前記第１の工程の後に得られた液に含まれる触媒前駆体を超純水に分散させた第１の液を調製する第２の工程と、
工程（３）；超純水を用いて、前記第１の液に含まれる触媒前駆体をろ過洗浄して、
洗浄した後に得られるろ液のＪＩＳ規格試験法（ＪＩＳ  Ｋ０５５２）により測定される電気伝導率ρが予め設定された第１の設定値以下となるまで洗浄を繰り返し、
前記電気伝導率ρが予め設定された第１の設定値以下となった液に含まれる触媒前駆体を超純水に分散させた第２の液を調製する第３の工程と、
工程（４）；前記第２の液を乾燥する工程と、
を含む、電極用触媒の製造方法。
【請求項２】
担体と、前記担体上に形成されるコア部と、前記コア部の表面の少なくとも一部を覆うように形成されるシェル部と、を含むコア・シェル構造を有する電極用触媒の製造方法であって、
工程（１’）；超純水と、水素を含む気体と、塩素（Ｃｌ）種を含む材料を使用して製造されており蛍光Ｘ線（ＸＲＦ）分析法により測定される塩素（Ｃｌ）種の濃度が予め設定された第１の塩素（Ｃｌ）種の濃度以上の電極用触媒前駆体と、を含む液を、１０℃〜６０℃の範囲で予め設定された少なくとも１段階の設定温度でかつ予め設定された保持時間で保持する第１’の工程、を含む、電極用触媒の製造方法。
【請求項３】
前記第１の塩素（Ｃｌ）種の濃度が６０００ｐｐｍである、請求項１又は２に記載の電極用触媒の製造方法。
【請求項４】
前記還元剤が有機酸及び有機酸塩から選択される少なくとも１種の化合物である、請求項１に記載の電極用触媒の製造方法。
【請求項５】
前記還元剤がギ酸、ギ酸ナトリウム、シュウ酸、及びシュウ酸ナトリウムからなる群より選択される少なくとも１種の化合物である、請求項１に記載の電極用触媒の製造方法。
【請求項６】
前記還元剤が無機酸及び無機酸塩から選択される少なくとも１種の化合物である、請求項１に記載の電極用触媒の製造方法。
【請求項７】
前記還元剤が炭酸、炭酸ナトリウム、チオ硫酸、チオ硫酸ナトリウム、及び硫化水素からなる群から選択される少なくとも１種の化合物である、請求項１に記載の電極用触媒の製造方法。
【請求項８】
工程（５）；前記第１の工程、又は第１’の工程の後に得られた分散液を乾燥する第５の工程をさらに含む、請求項１〜７のいずれか１項に記載の電極用触媒の製造方法。
【請求項９】
工程（２）；前記第１’の工程の後に得られた液に超純水を添加して、
前記第１’の工程の後に得られた液に含まれる電極用触媒前駆体を超純水に分散させた第１の液を調製する第２の工程と、
工程（３）；超純水を用いて、前記第１の液に含まれる電極用触媒前駆体をろ過洗浄して、
洗浄した後に得られるろ液のＪＩＳ規格試験法（ＪＩＳ  Ｋ０５５２）により測定される電気伝導率ρが予め設定された第１の設定値以下となるまで洗浄を繰り返し、
前記電気伝導率ρが予め設定された第１の設定値以下となった液に含まれる電極用触媒前駆体を超純水に分散させた第２の液を調製する第３の工程と、
工程（４）；前記第２の液を乾燥する工程と、
を更に含む、
請求項２に記載の電極用触媒の製造方法。
【請求項１０】
前記第１の設定値が１００μＳ／ｃｍ以下の範囲から選択される値である、
請求項１又は９に記載の電極用触媒の製造方法。
【請求項１１】
前記第１の工程、又は前記第１’の工程に供される電極用触媒前駆体が、
工程（Ｐ１）；塩素（Ｃｌ）種を含む材料を使用して製造されており、蛍光Ｘ線（ＸＲＦ）分析法により測定される塩素（Ｃｌ）種の濃度が予め設定された第２の塩素（Ｃｌ）種の濃度以上の電極用触媒前駆体を、超純水に添加して、前記電極用触媒前駆体を超純水に分散させた第Ｐ１の液を調製する第Ｐ１の工程と、
工程（Ｐ２）；超純水を用いて、前記第Ｐ１の液に含まれる前記電極用触媒前駆体を洗浄して、洗浄した後に得られるろ液のＪＩＳ規格試験法（ＪＩＳ  Ｋ０５５２）により測定される電気伝導率ρが予め設定された第Ｐ１の設定値以下となるまで洗浄を繰り返し、得られた触媒前駆体を超純水に分散させて第Ｐ２の液を調製する第Ｐ２の工程と、
工程（Ｐ３）；前記第Ｐ２の液を乾燥する工程と、
を含む前処理を施されているものである、
請求項１〜１０のいずれか１項に記載の電極用触媒の製造方法。
【請求項１２】
前記第２の塩素（Ｃｌ）種の濃度が６０００ｐｐｍである、請求項１１に記載の電極用触媒の製造方法。
【請求項１３】
予め設定された第Ｐ１の設定値が１００μＳ／ｃｍ以下の範囲から選択される値である、
請求項１１に記載の電極用触媒の製造方法。
【請求項１４】
前記シェル部には、白金（Ｐｔ）及び白金（Ｐｔ）合金のうちの少なくとも１種の金属が含有されており、
前記コア部には、パラジウム（Ｐｄ）、パラジウム（Ｐｄ）合金、白金（Ｐｔ）合金、金（Ａｕ）、ニッケル（Ｎｉ）、及びニッケル（Ｎｉ）合金からなる群より選択される少なくとも１種の金属が含まれている、
請求項１〜１３いずれか１項に記載の電極用触媒の製造方法。
【請求項１５】
前記シェル部を構成する金属の原料として、白金（Ｐｔ）塩化物が使用されている、
請求項１４に記載の電極用触媒の製造方法。
【請求項１６】
前記シェル部が、前記コア部の表面の少なくとも一部を覆うように形成される第１シェル部と、当該第１シェル部の表面の少なくとも一部を覆うように形成される第２シェル部と、を有している、
請求項１〜１５のいずれか１項に記載の電極用触媒の製造方法。
【請求項１７】
前記第２シェル部を構成する金属の原料として、白金（Ｐｔ）塩化物が使用されている請求項１６に記載の電極用触媒の製造方法。
【手続補正２】
【補正対象書類名】明細書
【補正対象項目名】発明の名称
【補正方法】変更
【補正の内容】
【発明の名称】電極用触媒の製造方法
【手続補正３】
【補正対象書類名】明細書
【補正対象項目名】０００１
【補正方法】変更
【補正の内容】
【０００１】
本発明は、電極用触媒の製造方法に関する。
【手続補正４】
【補正対象書類名】明細書
【補正対象項目名】００３５
【補正方法】変更
【補正の内容】
【００３５】
さらに、本発明は、
（１７）    前記第２シェル部を構成する金属の原料として、白金（Ｐｔ）塩化物が使用されている（１６）に記載の電極用触媒の製造方法。
【手続補正５】
【補正対象書類名】明細書
【補正対象項目名】００３６
【補正方法】削除
【補正の内容】
【手続補正６】
【補正対象書類名】明細書
【補正対象項目名】００３７
【補正方法】削除
【補正の内容】
【手続補正７】
【補正対象書類名】明細書
【補正対象項目名】００３８
【補正方法】削除
【補正の内容】
【手続補正８】
【補正対象書類名】明細書
【補正対象項目名】００３９
【補正方法】削除
【補正の内容】
【手続補正９】
【補正対象書類名】明細書
【補正対象項目名】００４０
【補正方法】削除
【補正の内容】